(57)【特許請求の範囲】
【請求項１】
π共役系導電性高分子及びポリアニオンを含む導電性複合体を含有する予備分散液に、ケトン化合物を還元して得た２級アルコールを添加する添加工程を有する、導電性高分子分散液の製造方法。
【請求項２】
前記ケトン化合物がアセトンであり、前記２級アルコールがイソプロパノールである、請求項１に記載の導電性高分子分散液の製造方法。
【請求項３】
前記ケトン化合物がメチルエチルケトンであり、前記２級アルコールが２−ブタノールである、請求項１に記載の導電性高分子分散液の製造方法。
【請求項４】
前記予備分散液が分散媒として水を含む、請求項１〜３のいずれか一項に記載の導電性高分子分散液の製造方法。
【請求項５】
前記π共役系導電性高分子が、ポリ（３，４−エチレンジオキシチオフェン）である、請求項１〜４のいずれか一項に記載の導電性高分子分散液の製造方法。
【請求項６】
前記ポリアニオンが、ポリスチレンスルホン酸である、請求項１〜５のいずれか一項に記載の導電性高分子分散液の製造方法。
【請求項７】
前記添加工程では、前記予備分散液に１級アルコールを添加する、請求項１〜６のいずれか一項に記載の導電性高分子分散液の製造方法。
【請求項８】
前記１級アルコールがメタノールである、請求項１〜７のいずれか一項に記載の導電性高分子分散液の製造方法。
【請求項９】
前記添加工程では、前記予備分散液にさらにバインダ樹脂を添加する、請求項１〜８のいずれか一項に記載の導電性高分子分散液の製造方法。
【請求項１０】
前記バインダ樹脂が水分散性エマルション樹脂である、請求項９に記載の導電性高分子分散液の製造方法。
【請求項１１】
前記水分散性エマルション樹脂がポリエステルエマルションである、請求項１０に記載の導電性高分子分散液の製造方法。
【請求項１２】
前記添加工程では、前記予備分散液にさらに高導電化剤を添加する、請求項１〜１１のいずれか一項に記載の導電性高分子分散液の製造方法。
【請求項１３】
フィルム基材の少なくとも一方の面に、請求項１〜１２のいずれか一項に記載の導電性高分子分散液の製造方法により製造した導電性高分子分散液を塗工する塗工工程と、塗工した導電性高分子分散液を乾燥させる乾燥工程と、を有する導電性フィルムの製造方法。
【請求項１４】
前記フィルム基材がポリエチレンテレフタレートフィルムである、請求項１３に記載の導電性フィルムの製造方法。
【発明の詳細な説明】
【技術分野】
【０００１】
本発明は、π共役系導電性高分子を含む導電性高分子分散液の製造方法、π共役系導電性高分子を含む導電層を備える導電性フィルムの製造方法に関する。
【背景技術】
【０００２】
導電層を形成するための塗料として、ポリ（３，４−エチレンジオキシチオフェン）にポリスチレンスルホン酸がドープした導電性高分子水分散液を使用することがある。
通常、導電層が塗布されるフィルム基材は疎水性のプラスチックフィルムからなる。そのため、導電性高分子分散液に含まれる分散媒が水である場合、フィルム基材との密着性が低くなる傾向にある。また、分散媒が水であると、乾燥時間が長くなるため、導電層形成の生産性が低くなる傾向にあった。
そこで、導電性高分子分散液に有機溶剤を添加し、有機溶剤の含有割合を多くしてフィルム基材との密着性を向上させることがある（特許文献１）。有機溶剤としては、乾燥しやすさ、環境負荷が小さいことから、イソプロパノール等のアルコールが用いられることがある。
【先行技術文献】
【特許文献】
【０００３】
【特許文献１】特開２００８−１１５２１５号公報
【発明の概要】
【発明が解決しようとする課題】
【０００４】
しかし、分散媒としてアルコールを用いた導電性高分子分散液においては、調製してからの保存時間が長くなるにつれて、該導電性高分子分散液を塗工して形成した導電層の導電性が低下することがあった。
本発明は、保存時間が長くても、導電性が高い導電層を容易に形成できる導電性高分子分散液の製造方法を提供することを目的とする。
また、本発明は、導電性が高い導電性フィルムを容易に製造できる導電性フィルムの製造方法を提供することを目的とする。
【課題を解決するための手段】
【０００５】
本発明は、以下の態様を有する。
［１］π共役系導電性高分子及びポリアニオンを含む導電性複合体を含有する予備分散液に、ケトン化合物を還元して得た２級アルコールを添加する添加工程を有する、導電性高分子分散液の製造方法。
［２］前記ケトン化合物がアセトンであり、前記２級アルコールがイソプロパノールである、［１］に記載の導電性高分子分散液の製造方法。
［３］前記ケトン化合物がメチルエチルケトンであり、前記２級アルコールが２−ブタノールである、［１］に記載の導電性高分子分散液の製造方法。
［４］前記予備分散液が分散媒として水を含む、［１］〜［３］のいずれか一項に記載の導電性高分子分散液の製造方法。
［５］前記π共役系導電性高分子が、ポリ（３，４−エチレンジオキシチオフェン）である、［１］〜［４］のいずれか一に記載の導電性高分子分散液の製造方法。
［６］前記ポリアニオンが、ポリスチレンスルホン酸である、［１］〜［５］のいずれか一に記載の導電性高分子分散液の製造方法。
［７］前記添加工程では、前記予備分散液に１級アルコールを添加する、［１］〜［６］のいずれか一に記載の導電性高分子分散液の製造方法。
［８］前記１級アルコールがメタノールである、［１］〜［７］のいずれか一に記載の導電性高分子分散液の製造方法。
［９］前記添加工程では、前記予備分散液にさらにバインダ樹脂を添加する、［１］〜［８］のいずれか一に記載の導電性高分子分散液の製造方法。
［１０］前記バインダ樹脂が水分散性エマルション樹脂である、［９］に記載の導電性高分子分散液の製造方法。
［１１］前記水分散性エマルション樹脂がポリエステルエマルションである、［１０］に記載の導電性高分子分散液の製造方法。
［１２］前記添加工程では、前記予備分散液にさらに高導電化剤を添加する、［１］〜［１１］のいずれか一に記載の導電性高分子分散液の製造方法。
［１３］フィルム基材の少なくとも一方の面に、［１］〜［１２］のいずれか一に記載の導電性高分子分散液の製造方法により製造した導電性高分子分散液を塗工する塗工工程と、塗工した導電性高分子分散液を乾燥させる乾燥工程と、を有する導電性フィルムの製造方法。
［１４］前記フィルム基材がポリエチレンテレフタレートフィルムである、［１３］に記載の導電性フィルムの製造方法。
【発明の効果】
【０００６】
本発明の導電性高分子分散液の製造方法によれば、保存時間が長くても、導電性が高い導電層を容易に形成できる。
本発明の導電性フィルムの製造方法によれば、導電性が高い導電性フィルムを容易に製造できる。
【発明を実施するための形態】
【０００７】
＜導電性高分子分散液＞
本発明の一態様における導電性高分子分散液は、π共役系導電性高分子及びポリアニオンを含む導電性複合体と、２級アルコールとを含有する。
該導電性高分子分散液は、必要に応じて、１級アルコール、バインダ樹脂、高導電化剤、その他の添加剤を含有してもよい。
【０００８】
π共役系導電性高分子としては、主鎖がπ共役系で構成されている有機高分子であれば本発明の効果を有する限り特に制限されず、例えば、ポリピロール系導電性高分子、ポリチオフェン系導電性高分子、ポリアセチレン系導電性高分子、ポリフェニレン系導電性高分子、ポリフェニレンビニレン系導電性高分子、ポリアニリン系導電性高分子、ポリアセン系導電性高分子、ポリチオフェンビニレン系導電性高分子、及びこれらの共重合体等が挙げられる。空気中での安定性の点からは、ポリピロール系導電性高分子、ポリチオフェン類及びポリアニリン系導電性高分子が好ましく、透明性の面から、ポリチオフェン系導電性高分子がより好ましい。
【０００９】
ポリチオフェン系導電性高分子としては、ポリチオフェン、ポリ（３−メチルチオフェン）、ポリ（３−エチルチオフェン）、ポリ（３−プロピルチオフェン）、ポリ（３−ブチルチオフェン）、ポリ（３−ヘキシルチオフェン）、ポリ（３−ヘプチルチオフェン）、ポリ（３−オクチルチオフェン）、ポリ（３−デシルチオフェン）、ポリ（３−ドデシルチオフェン）、ポリ（３−オクタデシルチオフェン）、ポリ（３−ブロモチオフェン）、ポリ（３−クロロチオフェン）、ポリ（３−ヨードチオフェン）、ポリ（３−シアノチオフェン）、ポリ（３−フェニルチオフェン）、ポリ（３，４−ジメチルチオフェン）、ポリ（３，４−ジブチルチオフェン）、ポリ（３−ヒドロキシチオフェン）、ポリ（３−メトキシチオフェン）、ポリ（３−エトキシチオフェン）、ポリ（３−ブトキシチオフェン）、ポリ（３−ヘキシルオキシチオフェン）、ポリ（３−ヘプチルオキシチオフェン）、ポリ（３−オクチルオキシチオフェン）、ポリ（３−デシルオキシチオフェン）、ポリ（３−ドデシルオキシチオフェン）、ポリ（３−オクタデシルオキシチオフェン）、ポリ（３，４−ジヒドロキシチオフェン）、ポリ（３，４−ジメトキシチオフェン）、ポリ（３，４−ジエトキシチオフェン）、ポリ（３，４−ジプロポキシチオフェン）、ポリ（３，４−ジブトキシチオフェン）、ポリ（３，４−ジヘキシルオキシチオフェン）、ポリ（３，４−ジヘプチルオキシチオフェン）、ポリ（３，４−ジオクチルオキシチオフェン）、ポリ（３，４−ジデシルオキシチオフェン）、ポリ（３，４−ジドデシルオキシチオフェン）、ポリ（３，４−エチレンジオキシチオフェン）、ポリ（３，４−プロピレンジオキシチオフェン）、ポリ（３，４−ブチレンジオキシチオフェン）、ポリ（３−メチル−４−メトキシチオフェン）、ポリ（３−メチル−４−エトキシチオフェン）、ポリ（３−カルボキシチオフェン）、ポリ（３−メチル−４−カルボキシチオフェン）、ポリ（３−メチル−４−カルボキシエチルチオフェン）、ポリ（３−メチル−４−カルボキシブチルチオフェン）が挙げられる。
ポリピロール系導電性高分子としては、ポリピロール、ポリ（Ｎ−メチルピロール）、ポリ（３−メチルピロール）、ポリ（３−エチルピロール）、ポリ（３−ｎ−プロピルピロール）、ポリ（３−ブチルピロール）、ポリ（３−オクチルピロール）、ポリ（３−デシルピロール）、ポリ（３−ドデシルピロール）、ポリ（３，４−ジメチルピロール）、ポリ（３，４−ジブチルピロール）、ポリ（３−カルボキシピロール）、ポリ（３−メチル−４−カルボキシピロール）、ポリ（３−メチル−４−カルボキシエチルピロール）、ポリ（３−メチル−４−カルボキシブチルピロール）、ポリ（３−ヒドロキシピロール）、ポリ（３−メトキシピロール）、ポリ（３−エトキシピロール）、ポリ（３−ブトキシピロール）、ポリ（３−ヘキシルオキシピロール）、ポリ（３−メチル−４−ヘキシルオキシピロール）が挙げられる。
ポリアニリン系導電性高分子としては、ポリアニリン、ポリ（２−メチルアニリン）、ポリ（３−イソブチルアニリン）、ポリ（２−アニリンスルホン酸）、ポリ（３−アニリンスルホン酸）が挙げられる。
上記π共役系導電性高分子のなかでも、導電性、透明性、耐熱性の点から、ポリ（３，４−エチレンジオキシチオフェン）が特に好ましい。
前記π共役系導電性高分子は１種を単独で使用してもよいし、２種以上を併用してもよい。
【００１０】
ポリアニオンとは、アニオン基を有するモノマー単位を、分子内に２つ以上有する重合体である。このポリアニオンのアニオン基は、π共役系導電性高分子に対するドーパントとして機能して、π共役系導電性高分子の導電性を向上させる。
ポリアニオンのアニオン基としては、スルホ基、またはカルボキシ基であることが好ましい。
このようなポリアニオンの具体例としては、ポリスチレンスルホン酸、ポリビニルスルホン酸、ポリアリルスルホン酸、ポリアクリルスルホン酸、ポリメタクリルスルホン酸、ポリ（２−アクリルアミド−２−メチルプロパンスルホン酸）、ポリイソプレンスルホン酸、ポリスルホエチルメタクリレート、ポリ（４−スルホブチルメタクリレート）、ポリメタクリルオキシベンゼンスルホン酸等のスルホン酸基を有する高分子や、ポリビニルカルボン酸、ポリスチレンカルボン酸、ポリアリルカルボン酸、ポリアクリルカルボン酸、ポリメタクリルカルボン酸、ポリ（２−アクリルアミド−２−メチルプロパンカルボン酸）、ポリイソプレンカルボン酸、ポリアクリル酸等のカルボン酸基を有する高分子が挙げられる。これらの単独重合体であってもよいし、２種以上の共重合体であってもよい。
これらポリアニオンのなかでも、導電性をより高くできることから、スルホン酸基を有する高分子が好ましく、ポリスチレンスルホン酸がより好ましい。
前記ポリアニオンは１種を単独で使用してもよいし、２種以上を併用してもよい。
ポリアニオンの質量平均分子量は２万以上１００万以下であることが好ましく、１０万以上５０万以下であることがより好ましい。
本明細書における質量平均分子量は、ゲルパーミエーションクロマトグラフィで測定し、標準物質をポリスチレンとして求めた値である。
【００１１】
導電性複合体中の、ポリアニオンの含有割合は、π共役系導電性高分子１００質量部に対して１質量部以上１０００質量部以下の範囲であることが好ましく、１０質量部以上７００質量部以下の範囲であることがより好ましく、１００質量部以上５００質量部以下の範囲であることがさらに好ましい。ポリアニオンの含有割合が前記下限値未満であると、π共役系導電性高分子へのドーピング効果が弱くなる傾向にあり、導電性が不足することがあり、また、導電性高分子分散液における導電性複合体の分散性が低くなる。一方、ポリアニオンの含有量が前記上限値を超えると、π共役系導電性高分子の含有量が少なくなり、やはり充分な導電性が得られにくい。
【００１２】
ポリアニオンが、π共役系導電性高分子に配位してドープすることによって導電性複合体を形成する。
ただし、本態様におけるポリアニオンにおいては、全てのアニオン基がπ共役系導電性高分子にドープすることはなく、ドープに寄与しない余剰のアニオン基を有するようになっている。
【００１３】
本態様における２級アルコールは、ケトン化合物を還元して得たものであり、導電性複合体の分散媒である。ケトン化合物としては、得られる２級アルコールの水との親和性が高いことから、炭素数３以上６以下が好ましい。還元法としては、汎用的であることから、水素化触媒の存在下で水素を反応させる水素還元法が好ましい。
２級アルコールの具体例としては、例えば、アセトンを水素還元して得たイソプロパノール、メチルエチルケトンを水素還元して得た２−ブタノール、ジエチルケトンを水素還元して得た３−ペンタノール、メチルプロピルケトンを水素還元して得た２−ペンタノール、シクロヘキサノンを水素還元して得たシクロヘキサノール等が挙げられる。これらのなかでも、水との親和性が高く、導電性複合体の分散性をより高くできることから、アセトンを水素還元して得たイソプロパノール、メチルエチルケトンを水素還元して得た２−ブタノールが好ましい。
２級アルコールは１種を単独で使用してもよいし、２種以上を併用してもよい。
【００１４】
前記２級アルコールの分散媒中の含有割合は、１０質量％以上であることが好ましく、２０質量％以上であることがより好ましい。分散媒の１００質量％が前記２級アルコールであってもよい。前記２級アルコールの含有割合が前記下限値以上であれば、導電性高分子分散液を長時間保存した際の導電性低下をより抑制できる。
【００１５】
本態様においては、前記２級アルコール以外の他の分散媒を含んでもよい。他の分散媒としては、水、前記２級アルコール以外の他の有機溶剤が挙げられる。他の分散媒は、導電性複合体の分散性が高くなることから、水を含むことが好ましい。
他の分散媒は、１種を単独で使用してもよいし、２種以上を併用してもよい。
【００１６】
他の有機溶剤としては、例えば、アルコール系溶剤、ケトン系溶剤、エステル系溶剤、芳香族炭化水素系溶剤等が挙げられる。
アルコール系溶剤としては、１級アルコールが挙げられる。１級アルコールとしては、例えば、メタノール、エタノール、ｎ−ブタノール、アリルアルコール等が挙げられる。
ケトン系溶剤としては、例えば、ジエチルケトン、メチルプロピルケトン、メチルブチルケトン、メチルイソプロピルケトン、メチルイソブチルケトン、メチルアミルケトン、ジイソプロピルケトン、メチルエチルケトン、アセトン、ジアセトンアルコール等が挙げられる。
エステル系溶剤としては、例えば、酢酸エチル、酢酸プロピル、酢酸ブチル等が挙げられる。
芳香族炭化水素系溶剤としては、例えば、ベンゼン、トルエン、キシレン、エチルベンゼン、プロピルベンゼン、イソプロピルベンゼン等が挙げられる。
他の有機溶剤のなかでも、導電性複合体の分散性が高く且つ安価であることから、アルコール系溶剤が好ましく、１級アルコールがより好ましく、メタノールがさらに好ましい。
【００１７】
バインダ樹脂は、π共役系導電性高分子及びポリアニオン以外の樹脂であり、塗膜強度を高める樹脂である。
バインダ樹脂の具体例としては、例えば、アクリル樹脂、ポリエステル樹脂、ポリウレタン樹脂、ポリイミド樹脂、ポリエーテル樹脂、メラミン樹脂等が挙げられる。
バインダ樹脂は、導電性高分子分散液中に分散可能な水分散性樹脂が好ましく、水分散性エマルション樹脂がより好ましい。
水分散性エマルション樹脂の具体例としては、アクリル樹脂、ポリエステル樹脂、ポリウレタン樹脂、ポリイミド樹脂、メラミン樹脂等であって、エマルションにされたものが挙げられる。
上記水分散性エマルション樹脂のなかでも、塗膜強度をより高くでき且つ入手容易であることから、ポリエステルエマルションが好ましい。特に、導電性高分子分散液をポリエステルフィルム基材に塗布する場合には、塗膜の密着性が高くなることから、上記水分散性樹脂のなかでも、ポリエステルエマルションが好ましい。
また、水分散性樹脂は、アクリル樹脂、ポリエステル樹脂、ポリウレタン樹脂、ポリイミド樹脂、メラミン樹脂であって、カルボキシ基やスルホ基等の酸基又はその塩を有するもの等の水溶性樹脂であってもよい。本明細書において、水溶性とは、２５℃の蒸留水に、１質量％以上、好ましくは５質量％以上、より好ましくは１０質量％以上溶解することである。
前記バインダ樹脂は１種を単独で使用してもよいし、２種以上を併用してもよい。
【００１８】
バインダ樹脂の含有割合は、導電性複合体の固形分１００質量部に対して、１００質量部以上１００００質量部以下であることが好ましく、１００質量部以上５０００質量部以下であることがより好ましく、１００質量部以上１０００質量部以下であることがさらに好ましい。バインダ樹脂の含有割合が前記下限値以上であれば、製膜性と塗膜強度を向上させることができる。しかし、バインダ樹脂の含有割合が前記上限値を超えると、導電性複合体の含有割合が低下するため、導電性が低下することがある。
【００１９】
導電性高分子分散液は、導電性をより向上させるために、高導電化剤を含んでもよい。
具体的に、高導電化剤は、糖類、窒素含有芳香族性環式化合物、２個以上のヒドロキシ基を有する化合物、２個以上のカルボキシ基を有する化合物、１個以上のヒドロキシ基および１個以上のカルボキシ基を有する化合物、アミド基を有する化合物、イミド基を有する化合物、ラクタム化合物、グリシジル基を有する化合物からなる群より選ばれる少なくとも１種の化合物である。前記高導電化剤は１種を単独で使用してもよいし、２種以上を併用してもよい。
これら化合物の具体例は、例えば、特開２０１０−８７４０１号公報に記載されている。ただし、高導電化剤は、前記π共役系導電性高分子、前記ポリアニオン、前記分散媒及び前記バインダ樹脂以外の化合物である。
高導電化剤のなかでも、導電性向上の効果が高いことから、ヒドロキシ基を２つ有する直鎖状化合物であるグリコールが好ましく、プロピレングリコールがより好ましい。
【００２０】
高導電化剤の含有割合は導電性複合体の合計質量に対して１倍量以上１０００倍量以下であることが好ましく、２倍量以上１００倍量以下であることがより好ましい。高導電化剤の含有割合が前記下限値以上であれば、高導電化剤添加による導電性向上効果が充分に発揮され、前記上限値以下であれば、π共役系導電性高分子濃度の低下に起因する導電性の低下を防止できる。
【００２１】
導電性高分子分散液には、公知の添加剤が含まれてもよい。
添加剤としては、本発明の効果を有する限り特に制限されず、例えば、界面活性剤、無機導電剤、消泡剤、カップリング剤、酸化防止剤、紫外線吸収剤などを使用できる。ただし、添加剤は、前記ポリアニオン、前記分散媒、前記バインダ樹脂及び前記高導電化剤以外の化合物からなる。
界面活性剤としては、ノニオン系、アニオン系、カチオン系の界面活性剤が挙げられるが、保存安定性の面からノニオン系が好ましい。また、ポリビニルアルコール、ポリビニルピロリドンなどのポリマー系界面活性剤を添加してもよい。
無機導電剤としては、金属イオン類、導電性カーボン等が挙げられる。なお、金属イオンは、金属塩を水に溶解させることにより生成させることができる。
消泡剤としては、シリコーン樹脂、ポリジメチルシロキサン、シリコーンオイル等が挙げられる。
カップリング剤としては、ビニル基、アミノ基、エポキシ基等を有するシランカップリング剤等が挙げられる。
酸化防止剤としては、フェノール系酸化防止剤、アミン系酸化防止剤、リン系酸化防止剤、硫黄系酸化防止剤、糖類等が挙げられる。
紫外線吸収剤としては、ベンゾトリアゾール系紫外線吸収剤、ベンゾフェノン系紫外線吸収剤、サリシレート系紫外線吸収剤、シアノアクリレート系紫外線吸収剤、オキサニリド系紫外線吸収剤、ヒンダードアミン系紫外線吸収剤、ベンゾエート系紫外線吸収剤等が挙げられる。
【００２２】
導電性高分子分散液が上記添加剤を含有する場合、その含有割合は、添加剤の種類に応じて適宜決められるが、通常、導電性複合体の固形分１００質量部に対して、０．００１質量部以上５質量部以下の範囲内である。
【００２３】
＜導電性高分子分散液の製造方法＞
本発明の一態様の導電性高分子分散液の製造方法は、導電性複合体を含有する予備分散液に、ケトン化合物を還元して得た２級アルコールを添加する添加工程を有する。
予備分散液は、π共役系導電性高分子及びポリアニオンを含む導電性複合体と、該導電性複合体を分散させる分散媒とを含有する。
添加工程では、予備分散液に分散媒をさらに添加してもよいし、バインダ成分を添加してもよい。
【００２４】
ケトン化合物を還元して得た２級アルコールを含有させた導電性高分子分散液は、保存時間が長くても、導電性が高い導電層を容易に形成できる。
なお、通常、２級アルコールは、アルケンの水和により製造されるが、アルケンの水和により得た２級アルコールを含む導電性高分子分散液は、保存時間が長くなるにつれて、導電層の導電性が低下しやすい。その理由は明らかではないが、アルケンの水和により得た２級アルコールには、π共役系導電性高分子又はポリアニオンを劣化させる不純物が含まれ、ケトン化合物を還元して得た２級アルコールには、そのような不純物が含まれていないものと思われる。
【００２５】
＜導電性フィルムの製造方法＞
本発明の一態様の導電性フィルムの製造方法は、前記導電性高分子分散液をフィルム基材の少なくとも一方の面に塗工して塗工フィルムを形成する塗工工程と、塗工した導電性高分子分散液を乾燥させる乾燥工程とを有する。
この製造方法により得られる導電性フィルムは、フィルム基材と、該フィルム基材の少なくとも一方の面に形成された導電層とを備え、導電層が、π共役系導電性高分子及びポリアニオンを含む導電性複合体を含有する。
導電層の平均厚さとしては、１０ｎｍ以上５０００ｎｍ以下であることが好ましく、２０ｎｍ以上１０００ｎｍ以下であることがより好ましく、３０ｎｍ以上５００ｎｍ以下であることがさらに好ましい。導電層の平均厚さが前記下限値以上であれば、充分に高い導電性を発揮でき、前記上限値以下であれば、導電層を容易に形成できる。
【００２６】
本態様の塗工工程において使用するフィルム基材としては、プラスチックフィルムが挙げられる。
プラスチックフィルムを構成するフィルム基材用樹脂としては、例えば、エチレン−メチルメタクリレート共重合樹脂、エチレン−酢酸ビニル共重合樹脂、ポリエチレン、ポリプロピレン、ポリスチレン、ポリ塩化ビニル、ポリビニルアルコール、ポリエチレンテレフタレート、ポリブチレンテレフタレート、ポリエチレンナフタレート、ポリアクリレート、ポリカーボネート、ポリフッ化ビニリデン、ポリアリレート、スチレン系エラストマー、ポリエステル系エラストマー、ポリエーテルスルホン、ポリエーテルイミド、ポリエーテルエーテルケトン、ポリフェニレンスルフィド、ポリイミド、セルローストリアセテート、セルロースアセテートプロピオネートなどが挙げられる。これらのフィルム基材用樹脂のなかでも、安価で機械的強度に優れる点から、ポリエチレンテレフタレートが好ましい。
前記フィルム基材用樹脂は、非晶性でもよいし、結晶性でもよい。
また、フィルム基材は、未延伸のものでもよいし、延伸されたものでもよい。
また、フィルム基材には、導電性高分子分散液から形成される導電層の密着性を向上させるために、コロナ放電処理、プラズマ処理、火炎処理等の表面処理が施されてもよい。
【００２７】
フィルム基材の平均厚みとしては、１０〜５００μｍであることが好ましく、２０〜２００μｍであることがより好ましい。フィルム基材の平均厚みが前記下限値以上であれば、破断しにくくなり、前記上限値以下であれば、フィルムとして充分な可撓性を確保できる。
本明細書における厚さは、任意の１０箇所について厚さを測定し、その測定値を平均した値である。
【００２８】
導電性高分子分散液を塗工する方法としては、例えば、グラビアコーター、ロールコーター、カーテンフローコーター、スピンコーター、バーコーター、リバースコーター、キスコーター、ファウンテンコーター、ロッドコーター、エアドクターコーター、ナイフコーター、ブレードコーター、キャストコーター、スクリーンコーター等のコーターを用いた塗工方法、エアスプレー、エアレススプレー、ローターダンプニング等の噴霧器を用いた噴霧方法、ディップ等の浸漬方法等を適用することができる。
上記のうち、簡便に塗工できることから、バーコーターを用いることがある。バーコーターにおいては、種類によって塗工厚が異なり、市販のバーコーターでは、種類ごとに番号が付されており、その番号が大きい程、厚く塗工できるものとなっている。
前記導電性高分子分散液のフィルム基材への塗工量は特に制限されないが、固形分として、０．１ｇ／ｍ２以上２．０ｇ／ｍ２以下の範囲であることが好ましい。
【００２９】
乾燥工程における乾燥する方法としては、加熱乾燥、真空乾燥等が挙げられる。加熱乾燥としては、例えば、熱風加熱や、赤外線加熱などの通常の方法を採用できる。
加熱乾燥を適用する場合、加熱温度は、使用する分散媒に応じて適宜設定されるが、通常は、５０℃以上１５０℃以下の範囲内である。ここで、加熱温度は、乾燥装置の設定温度である。
【００３０】
上記導電性フィルムの製造方法では、上記導電性高分子分散液を用いて導電層を形成するため、導電性が高い導電性フィルムを容易に製造できる。
【実施例】
【００３１】
（製造例１）
１０００ｍｌのイオン交換水に２０６ｇのスチレンスルホン酸ナトリウムを溶解し、８０℃にて攪拌しながら、予め１０ｍｌの水に溶解した６．１８ｇの過硫酸アンモニウム酸化剤溶液を２０分間滴下し、その溶液を１２時間攪拌した。
得られたスチレンスルホン酸ナトリウム含有溶液に、１０質量％に希釈した硫酸を１０００ｍｌ添加し、限外ろ過法を用いてポリスチレンスルホン酸含有溶液の１０００ｍｌ溶液を除去し、残液に２０００ｍｌのイオン交換水を加え、限外ろ過法を用いて約２０００ｍｌの溶液を除去した。上記の限外ろ過操作を３回繰り返した。
さらに、得られたろ液に約２０００ｍｌのイオン交換水を添加し、限外ろ過法を用いて約２０００ｍｌの溶液を除去した。この限外ろ過操作を３回繰り返した。
得られた溶液中の水を減圧除去して、無色のポリスチレンスルホン酸の固形物を得た。
【００３２】
（製造例２）
１４．２ｇの３，４−エチレンジオキシチオフェンと、３６．７ｇのポリスチレンスルホン酸を２０００ｍｌのイオン交換水に溶かした溶液とを２０℃で混合させた。
これにより得られた混合溶液を２０℃に保ち、掻き混ぜながら、２００ｍｌのイオン交換水に溶かした２９．６４ｇの過硫酸アンモニウムと８．０ｇの硫酸第二鉄の酸化触媒溶液とをゆっくり添加し、３時間攪拌して反応させた。
得られた反応液に２０００ｍｌのイオン交換水を加え、限外ろ過法により約２０００ｍｌ溶液を除去した。この操作を３回繰り返した。
そして、得られた溶液に２００ｍｌの１０質量％に希釈した硫酸と２０００ｍｌのイオン交換水とを加え、限外ろ過法により約２０００ｍｌの溶液を除去し、これに２０００ｍｌのイオン交換水を加え、限外ろ過法により約２０００ｍｌ溶液を除去した。この操作を３回繰り返した。
さらに、得られた溶液に２０００ｍｌのイオン交換水を加え、限外ろ過法により約２０００ｍｌの溶液を除去した。この操作を５回繰り返し、１．２質量％のポリスチレンスルホン酸ドープポリ（３，４−エチレンジオキシチオフェン）水分散液（ＰＥＤＯＴ−ＰＳＳ水分散液）を得た。
【００３３】
（実施例１）
製造例２で得たＰＥＤＯＴ−ＰＳＳ水分散液１０ｇに、水２０ｇと、メタノール５０ｇと、アセトンを還元して得たイソプロパノール２０ｇとを添加して、導電性高分子分散液を得た。
【００３４】
（実施例２）
製造例２で得たＰＥＤＯＴ−ＰＳＳ水分散液１０ｇに、水２０ｇと、メタノール３０ｇと、アセトンを還元して得たイソプロパノール４０ｇとを添加して、導電性高分子分散液を得た。
【００３５】
（実施例３）
製造例２で得たＰＥＤＯＴ−ＰＳＳ水分散液１０ｇに、水４０ｇと、メタノール１００ｇと、アセトンを還元して得たイソプロパノール５０ｇとを添加して、導電性高分子分散液を得た。
【００３６】
（実施例４）
製造例２で得たＰＥＤＯＴ−ＰＳＳ水分散液１０ｇに、水４０ｇと、メタノール６０ｇと、アセトンを還元して得たイソプロパノール９０ｇとを添加して、導電性高分子分散液を得た。
【００３７】
（実施例５）
製造例２で得たＰＥＤＯＴ−ＰＳＳ水分散液１０ｇに、水２０ｇと、メタノール４０ｇと、アセトンを還元して得たイソプロパノール２０ｇと、バインダ成分（互応化学工業株式会社製プラスコートＲＺ−１０５、水分散ポリエステル、固形分濃度２５質量％の水溶液）１０ｇとを添加して、導電性高分子分散液を得た。
【００３８】
（実施例６）
製造例２で得たＰＥＤＯＴ−ＰＳＳ水分散液１０ｇに、水２０ｇと、メタノール５０ｇと、アセトンを還元して得たイソプロパノール２０ｇと、プロピレングリコール５ｇとを添加して、導電性高分子分散液を得た。
【００３９】
（実施例７）
製造例２で得たＰＥＤＯＴ−ＰＳＳ水分散液１０ｇに、水２０ｇと、メタノール５０ｇと、メチルエチルケトンを還元して得た２−ブタノール２０ｇとを添加して、導電性高分子分散液を得た。
【００４０】
（比較例１）
製造例２で得たＰＥＤＯＴ−ＰＳＳ水分散液１０ｇに、水２０ｇと、メタノール５０ｇと、プロピレンを水和して得たイソプロパノール２０ｇとを添加して、導電性高分子分散液を得た。
【００４１】
（比較例２）
製造例２で得たＰＥＤＯＴ−ＰＳＳ水分散液１０ｇに、水２０ｇと、メタノール３０ｇと、プロピレンを水和して得たイソプロパノール４０ｇとを添加して、導電性高分子分散液を得た。
【００４２】
（比較例３）
製造例２で得たＰＥＤＯＴ−ＰＳＳ水分散液１０ｇに、水４０ｇと、メタノール１００ｇと、プロピレンを水和して得たイソプロパノール５０ｇとを添加して、導電性高分子分散液を得た。
【００４３】
（比較例４）
製造例２で得たＰＥＤＯＴ−ＰＳＳ水分散液１０ｇに、水４０ｇと、メタノール６０ｇと、プロピレンを水和して得たイソプロパノール９０ｇとを添加して、導電性高分子分散液を得た。
【００４４】
（比較例５）
製造例２で得たＰＥＤＯＴ−ＰＳＳ水分散液１０ｇに、水２０ｇと、メタノール４０ｇと、プロピレンを水和して得たイソプロパノール２０ｇと、バインダ成分（互応化学工業株式会社製プラスコートＲＺ−１０５、水分散ポリエステル、固形分濃度２５質量％の水溶液）１０ｇとを添加して、導電性高分子分散液を得た。
【００４５】
（比較例６）
製造例２で得たＰＥＤＯＴ−ＰＳＳ水分散液１０ｇに、水２０ｇと、メタノール５０ｇと、アセトンを水和して得たイソプロパノール２０ｇと、プロピレングリコール５ｇとを添加して、導電性高分子分散液を得た。
【００４６】
（比較例７）
製造例２で得たＰＥＤＯＴ−ＰＳＳ水分散液１０ｇに、水２０ｇと、メタノール５０ｇと、１−ブテンを水和して得た２−ブタノール２０ｇとを添加して、導電性高分子分散液を得た。
【００４７】
＜評価＞
得られた直後の各例の導電性高分子分散液を、Ｎｏ．４のバーコーターを用いてポリエチレンテレフタレートフィルムに塗布して、塗布膜を形成した。その塗布膜を、乾燥温度１２０℃、乾燥時間１分で加熱乾燥し、分散媒を除去して、導電性フィルムを得た。その導電性フィルムの表面抵抗値（初期の表面抵抗値）を、抵抗率計（株式会社三菱化学アナリティック製ハイレスタ）を用い、印加電圧１０Ｖの条件で測定した。測定結果を表１に示す。
また、各例の導電性高分子分散液を２５℃で２４時間保存した後、Ｎｏ．４のバーコーターを用いてポリエチレンテレフタレートフィルムに塗布して、塗布膜を形成した。その塗布膜を、乾燥温度１２０℃、乾燥時間１分で加熱乾燥し、分散媒を除去して、導電性フィルムを得た。その導電性フィルムの表面抵抗値（２４時間保存後の表面抵抗値）を、抵抗率計（株式会社三菱化学アナリティック製ハイレスタ）を用い、印加電圧１０Ｖの条件で測定した。測定結果を表１に示す。
【００４８】
【表１】
0006576003.tif 000002
【００４９】
ケトン化合物を還元して得た２級アルコールを含む各実施例の導電性高分子分散液によれば、保存時間が長くても、高い導電性の導電層を形成できた。
これに対し、ケトン化合物を水和して得た２級アルコールを含む各比較例の導電性高分子分散液では、保存時間が長いと、得られる導電層の導電性が低くなることがあった。